КОМПОЗИЦИЯ КОНСЕРВАНТА ДЛЯ ДРЕВЕСИНЫ НА ОСНОВЕ МОДИФИЦИРОВАННОГО ЛИГНИНА

1. Способ получения композиции консерванта для древесины, который предусматривает стадии:
2
4
7
3
a) смешивания лигнина и раствора NaBO или NaNO при перемешивании;
2+
b) добавления при перемешивании соли металла, содержащей ион М, причем М представляет собой элемент, выбранный из групп 6, 11 или 12 Периодической таблицы элементов;
c) фильтрации твердого вещества, полученного на стадии с), которое представляет собой модифицированный лигнин;
d) суспендирования модифицированного лигнина в воде с получением композиции консерванта для древесины.
2. Способ по п. 1, в котором М выбирают из группы, образованной хромом, медью, цинком и кадмием.
3
2-
3. Способ по любому из пп. 1 или 2, в котором анион соли металла представляет NO.
4. Способ по п. 1, в котором на стадии d) вода, в которой суспендировано твердое вещество, содержит основание, чтобы иметь рН от 7 до 13, а затем добавляют кислоту, чтобы получить рН приблизительно 7.
5. Способ по п. 4, в котором основание выбирают из группы, образованной NaOH и KOH.
6. Способ по п. 4 или 5, в котором кислоту выбирают из группы, образованной серной кислотой, борной кислотой, уксусной кислотой и соляной кислотой.
7. Способ по любому из пп. 1-6, в котором количество модифицированного лигнина составляет от 0,1 до 30 мас.% относительно общей массы композиции консерванта.
3
2
3
2
3
2
3
2
8. Способ по любому из пп. 1-7, в котором соль металла выбирают из группы, состоящей из Cr(NO), Cu(NO), Cd(NO) и Zn(NO)).
9. Композиция консерванта для древесины на основе модифицированного лигнина, получаемая посредством способа по любому из пп. 1-8.
10. Способ консервации древесины, который предусматривает пропитку древесины, которую необходимо консервировать, композицией консерванта по п. 9.
11. Консервированная древесина, получаемая посредством способа по п. 10.
12. Консервированная древесина по п. 11, которая характеризуется потерей массы из-за воздействия грибка Trametes versicolour, измеренной согласно стандарту ASTM D2017-94, по меньшей мере на 75% ниже, чем потеря массы необработанной древесины.
13. Консервированная древесина по п. 11, которая характеризуется твердостью по Бринеллю по меньшей мере на 40% больше, чем у необработанной древесины.
14. Консервированная древесина по п. 11, которая характеризуется потерей массы при испытании на огнестойкость при прямом воздействии по меньшей мере на четыре процентные точки ниже, чем у необработанной древесины.
15. Консервированная древесина по любому из пп. 11-14 для использования вне помещения.